(57)【要約】化粧料、および前記化粧料が充填される化粧料収容体を含み、前記化粧料収容体は、ニトリルブタジエン系ゴムを含み、約０．２ｍｍ〜約１ｍｍの平均大きさの気孔を含むものであり、前記化粧料の粘度が約２，０００ｃｐｓ〜約１０，０００ｃｐｓである、化粧品に関する。【選択図】図２ａ
2019532020.tif 000002
【特許請求の範囲】
【請求項１】
化粧料、および
前記化粧料が充填される化粧料収容体
を含み、
前記化粧料収容体は、ニトリルブタジエン系ゴムを含み、０．２ｍｍ〜１ｍｍの平均大きさの気孔を含むものであり、
前記化粧料の粘度が２，０００ｃｐｓ〜１０，０００ｃｐｓである、化粧品。
【請求項２】
前記化粧料の粘度が３，０００ｃｐｓ〜８，０００ｃｐｓである、請求項１に記載の化粧品。
【請求項３】
前記化粧料の粘度が５，０００ｃｐｓ〜８，０００ｃｐｓである、請求項１に記載の化粧品。
【請求項４】
前記ニトリルブタジエン系ゴムは親水性官能基を含む、請求項１に記載の化粧品。
【請求項５】
前記親水性官能基は、−ＣＯＯＨ、−ＳＯ３、−ＰＯ４Ｈ、−（ＣＨ２）ｎＳＨ（式中、ｎは１〜３０の整数）、−（（ＣＨ２）２Ｏ）ｎＸ（式中、Ｘ＝水素またはアルキル基、ｎは２〜５の整数）、−ＯＨ、−ＳＨ、−Ｏ（ＣＨ２Ｓ）ｎＳＨ（式中、ｎは１〜３０の整数）、−ＮＨ２、およびこれらの組み合わせからなる群より選択される、請求項４に記載の化粧品。
【請求項６】
前記化粧料収容体は１０ｐｐｉ〜１５０ｐｐｉの気孔を含む、請求項１に記載の化粧品。
【請求項７】
前記化粧料収容体は、硬度がアスカー硬度計Ｆ型を基準に１０〜９５のものを含む、請求項１に記載の化粧品。
【請求項８】
前記化粧料収容体は、前記気孔がオープンセル（ｏｐｅｎ  ｃｅｌｌ）構造のものを含む、請求項１に記載の化粧品。
【請求項９】
前記化粧料が充填された前記化粧料収容体の充填効率が７５％以上のものを含む、請求項１に記載の化粧品。
【請求項１０】
前記化粧料収容体に充填された前記化粧料のピックアップ量が１回当たりに０．３ｇ〜０．７ｇのものを含む、請求項１に記載の化粧品。
【請求項１１】
前記化粧料収容体は抗菌剤をさらに含む、請求項１に記載の化粧品。
【請求項１２】
前記化粧料は、油性成分、増粘剤、ピグメント、および水性成分を含む、請求項１に記載の化粧品。
【請求項１３】
前記油性成分は、炭化水素、植物性オイル、合成エステル、シリコーン油、およびこれらの組み合わせからなる群より選択されるものを含む、請求項１２に記載の化粧品。
【請求項１４】
前記ピグメントは、二酸化チタン、ポリメチルメタクリレート、シリカ、ナイロン、ポリウレタン、酸化鉄、ウルトラマリン、マイカ、合成マイカ、タルク、パール、セラサイト、窒化ホウ素、およびこれらの組み合わせからなる群より選択されるものを含む、請求項１２に記載の化粧品。
【請求項１５】
前記水性成分は、精製水、グリセリン、プロピレングリコール、ブチレングリコール、ペンチレングリコール、フェノキシエタノール、およびこれらの組み合わせからなる群より選択されるものを含む、請求項１２に記載の化粧品。
【請求項１６】
前記化粧料は、ファンデーション、ＢＢ（Ｂｌｅｍｉｓｈ  Ｂａｌｍ）クリーム、ＣＣ（Ｃｏｍｐｌｅｔｅ  Ｃｏｒｒｅｃｔｉｏｎ）クリーム、メーキャップベース（Ｍａｋｅ−Ｕｐ  Ｂａｓｅ）、プライマー（Ｐｒｉｍｅｒ）、ブラッシャー（Ｂｌｕｓｈｅｒ）、リップスティック、リップグロス、フェースパウダー、リップライナー、アイブロウペンシル、アイシャドウ、コンパクトパウダー、ツインケーキ、パクト、パウダーパクト、コンシーラー、またはサンスクリーン（Ｓｕｎｓｃｒｅｅｎ）を含む、請求項１に記載の化粧品。
【請求項１７】
前記化粧料を塗布するアプリケータをさらに含む、請求項１に記載の化粧品。
【請求項１８】
前記化粧料、および前記化粧料が充填される化粧料収容体を収容する化粧品容器をさらに含む、請求項１に記載の化粧品。
【発明の詳細な説明】
【技術分野】
【０００１】
本願は、化粧料、および前記化粧料が充填される化粧料収容体を含み、前記化粧料収容体は、ニトリルブタジエン系ゴムを含み、約０．２ｍｍ〜約１ｍｍの平均大きさの気孔を含むものであり、前記化粧料の粘度が約２，０００ｃｐｓ〜約１０，０００ｃｐｓ（ｃｅｎｔｉ  ｐｏｉｓｅ）である、化粧品に関する。
【背景技術】
【０００２】
一般に、クッションパクトはナチュラルベージュ色などで顔を化粧するベースメーキャップ化粧品であり、内容物である化粧料は主に溶液（液状ｆ物）に製造されている。クッションパクトは、主に化粧料が含浸された含浸材、前記化粧料が含浸された含浸材を内蔵したリフィル用内部容器、および前記リフィル用内部容器を結合して収容できる外部容器を含む二重容器の形態である。
【０００３】
従来、化粧品に用いられる含浸材としてはポリウレタンフォームを主に用い、このようなポリウレタンフォームは高分子重合反応に用いられるポリオールの種類に応じてポリエーテルポリオールフォーム、ポリエステルポリオールフォームに区分する。大韓民国登録特許第１０−１２５７６２８号には、化粧料組成物を含浸したエーテルポリマータイプの網状構造を有する発泡ウレタンフォームを含む化粧品について開示されている。
【０００４】
しかし、ポリウレタンフォームは、内容物の排出量と安定性が均一でないことがある。また、ポリウレタンフォームの構成成分がシリコーンオイル、紫外線遮断組成物などの活性物質と反応して、時間の経過に伴って前記ポリウレタンフォームが膨らんだり溶けたりするなどの耐久性の問題がある。
【発明の概要】
【発明が解決しようとする課題】
【０００５】
本願は、化粧料、および前記化粧料が充填される化粧料収容体を含み、前記化粧料収容体は、ニトリルブタジエン系ゴムを含み、約０．２ｍｍ〜約１ｍｍの平均大きさの気孔を含むものであり、前記化粧料の粘度が約２，０００ｃｐｓ〜約１０，０００ｃｐｓである、化粧品を提供しようとする。
【０００６】
また、本発明が解決しようとする課題は以上で言及した課題に制限されず、言及していない他の課題は下記の記載によって通常の技術者に明らかに理解できるものである。
【課題を解決するための手段】
【０００７】
本願の第１側面は、化粧料、および前記化粧料が充填される化粧料収容体を含み、前記化粧料収容体は、ニトリルブタジエン系ゴムを含み、約０．２ｍｍ〜約１ｍｍの平均大きさの気孔を含むものであり、前記化粧料の粘度が約２，０００ｃｐｓ〜約１０，０００ｃｐｓである、化粧品を提供する。
【発明の効果】
【０００８】
本願の実現例において、特定のニトリルブタジエン系ゴムを含む化粧料収容体を用いることによって、既存のクッションパクトを用いる場合より使用感が軟らかく化粧料が一定の量で均一に吐出されることができ、さらには、耐化学性、耐加水分解性および／または耐久性に優れた化粧料収容体を提供することができる。
【０００９】
本願の実現例において、耐久性に優れた本願の実現例に係る化粧料収容体を用いる場合、使用者が手やパフなどのアプリケータを用いてフォームに反復的および持続的に加える圧力のためにフォームが磨耗して強度が低下するという問題を改善することができる。
【００１０】
本願の実現例において、既存のポリウレタンフォームに低粘度の化粧料を含浸させた場合には、貯蔵性が低下して流れ落ちるなどの問題点があったが、本願の実現例において、前記特定のニトリルブタジエン系ゴムを含む化粧料収容体に低粘度の化粧料を含浸させる場合には、化粧料が安定的に担持されて貯蔵性に非常に優れる。
【００１１】
本願の実現例において、本願の化粧料収容体は、化粧料の充填効率に優れるため、化粧料を化粧料収容体に適切に担持できる能力に優れる。
【００１２】
本願の実現例において、消費者が本願の化粧品を用いる場合、前記化粧料収容体に上下圧力を加えることによって得られる化粧料のピックアップ量が一定であるため、化粧料が過度にまたは不十分に吐出されるのを防止できるため、使用が便利で且つ化粧効果に優れる。
【００１３】
本願の実現例において、約２，０００ｃｐｓ〜約１０，０００ｃｐｓの粘度を有する前記化粧料を本願の化粧品に用いる場合、低粘度の化粧料を安定的に担持できるため、長期間使っても外部へ前記化粧料が流出されない。
本願の実現例において、前記ニトリルブタジエン系ゴムに親水性官能基を含む場合、前記化粧料収容体が過度に前記化粧料を含浸するのを防止することができ、耐摩耗性が向上する。
【図面の簡単な説明】
【００１４】
【図１ａ】本願の一実施例において、粘度約１４，５００ｃｐｓの化粧料を従来のＮＢＲスポンジに含浸させた直後の写真である。
【図１ｂ】本願の一実施例において、粘度約１４，５００ｃｐｓの化粧料を従来のポリウレタンスポンジに含浸させた直後の写真である。
【図２ａ】本願の一実施例において、製造された化粧料収容体のＳＥＭイメージである。
【図２ｂ】本願の一実施例において、製造された化粧料収容体のＳＥＭイメージである。
【図３】本願の一実施例により製造されたＮＢＲ−基材化粧料収容体と従来のポリウレタンフォームの官能比較結果を示すグラフである。
【図４ａ】従来のポリウレタンフォームに粘度約２，０００ｃｐｓ〜約３，０００ｃｐｓの化粧料を含浸させた直後の写真である。
【図４ｂ】本願の一実施例により製造されたＮＢＲ−基材化粧料収容体に粘度約２，０００ｃｐｓ〜約３，０００ｃｐｓの化粧料を含浸させた直後の写真である。
【図４ｃ】従来のポリウレタンフォームに粘度約２，０００ｃｐｓ〜約３，０００ｃｐｓの化粧料を含浸させてから約１２時間が経過した後の写真である。
【図４ｄ】本願の一実施例により製造されたＮＢＲ−基材化粧料収容体に粘度約２，０００ｃｐｓ〜約３，０００ｃｐｓの化粧料を含浸させてから１２時間が経過した後の写真である。
【図５ａ】従来のポリウレタンフォームに粘度約６，５００ｃｐｓの化粧料を含浸させた直後の写真である。
【図５ｂ】本願の一実施例により製造されたＮＢＲ−基材化粧料収容体に粘度約６，５００ｃｐｓの化粧料を含浸させた直後の写真である。
【図５ｃ】従来のポリウレタンフォームに粘度約６，５００ｃｐｓの化粧料を含浸させた後、約４５℃で１ケ月間保管した後の写真である。
【図５ｄ】本願の一実施例により製造されたＮＢＲ−基材化粧料収容体に粘度約６，５００ｃｐｓの化粧料を含浸させた後、約４５℃で１ケ月間保管した後の写真である。
【発明を実施するための形態】
【００１５】
以下では、添付図面を参照して、本願が属する技術分野で通常の知識を有した者が容易に実施することができるように本願の実施例について詳しく説明する。但し、本願は種々の相異した形態に実現できるものであって、ここで説明する実施例に限定されるものではない。そして、図面上、本願を明確に説明するために説明と関係ない部分は省略し、明細書の全体にわたって、類似した部分に対しては類似した図面符号を付するようにした。
【００１６】
本願明細書の全体にわたって、ある部分が他の部分と「連結」されているとする時、これは、「直接的に連結」されている場合だけでなく、その間に他の素子を介在させて「連結」されている場合も含む。
【００１７】
本願明細書の全体にわたって、ある部材が他の部材の「上に」位置しているとする時、これは、ある部材が他の部材に接している場合だけでなく、二つの部材の間に他の部材が存在する場合も含む。
【００１８】
本願明細書の全体にわたって、ある部分がある構成要素を「含む」とする時、これは、特に反する記載がない限り、他の構成要素を除くものではなく、他の構成要素をさらに含んでもよいことを意味する。本願明細書の全体で用いられる程度の用語である「約」、「実質的に」などは、言及された意味に固有な製造および物の許容誤差が提示される時、その数値またはその数値に近接した意味として用いられ、本願の理解を助けるために正確または絶対的な数値が言及された開示内容を非良心的な侵害者が不当に利用するのを防止するために用いられる。本願明細書の全体で用いられる程度の用語である「〜（する）ステップ」または「〜のステップ」は「〜のためのステップ」を意味するものではない。
【００１９】
本願明細書の全体にわたって、マーカッシュ形式の表現に含まれた「これらの組み合わせ」という用語は、マーカッシュ形式の表現に記載された構成要素からなる群より選択される一つ以上の混合または組み合わせを意味し、前記構成要素からなる群より選択される一つ以上を含むことを意味する。
【００２０】
本願明細書の全体にわたって、「Ａおよび／またはＢ」という記載は、「ＡまたはＢ、またはＡおよびＢ」を意味する。
【００２１】
本願明細書の全体にわたって、「アルキル基」および「アルキレン基」は各々独立して１〜２４個の炭素原子、１〜２０個の炭素原子、１〜１８個の炭素原子、１〜１５個の炭素原子、１〜１２個の炭素原子、１〜１０個の炭素原子、１〜８個の炭素原子、１〜６個の炭素原子、１〜５個の炭素原子、または１〜３個の炭素原子を有する、線状もしくは分枝状のアルキル基およびアルキレン基を表す。前記アルキル基またはアルキレン基がアルキル基に置換される場合、これは「分枝状のアルキル基」または「分枝状のアルキレン基」にも相互交換して用いられる。前記アルキル基またはアルキレン基に置換できる置換基としてはハロ（例えば、Ｆ、Ｃｌ、Ｂｒ、Ｉ）、ハロアルキル（例えば、ＣＣ１３またはＣＦ３）、アルコキシ、アルキルチオ、ヒドロキシ、カルボキシ（−Ｃ（Ｏ）−ＯＨ）、アルキルオキシカルボニル（−Ｃ（Ｏ）−Ｏ−Ｒ）、アルキルカルボニルオキシ（−Ｏ−Ｃ（Ｏ）−Ｒ）、アミノ（−ＮＨ２）、カルバモイル（−Ｃ（Ｏ）−ＮＨＲ）、尿素（−ＮＨ−Ｃ（Ｏ）−ＮＨＲ−）およびチオール（−ＳＨ）からなる群より選択される少なくとも一つが挙げられるが、これらに制限されるものではない。さらに、前述した前記アルキル基のうち炭素数２以上のアルキル基は、少なくとも一つの炭素対炭素二重結合または少なくとも一つの炭素対炭素三重結合を含んでもよいが、これらに制限されるものではない。例えば、メチル、エチル、プロピル、ブチル、ペンチル、ヘキシル、ヘプシル、オクチル、ノニル、デシル、ウンデシル、ドデシル、トリデシル、テトラデシル、ペンタデシル、ヘキサデシル、ヘプタデシル、オクタデシル、ノナデシル、エイコサニル、またはこれらの可能な全ての異性体を含んでもよいが、これらに制限されるものではない。例えば、本願で用いられたアルキル基は、炭素数が１〜１０のアルキル基、すなわち、メチル基、エチル基、プロピル基、ブチル基、ペンチル基、ヘキシル基、ヘプチル基、オクチル基、ノニル基、またはデシル（ｄｅｃｙｌ）基であってもよく、または炭素数が１〜６のアルキル基、すなわち、メチル基、エチル基、プロピル基、ブチル基、ペンチル基、またはヘキシル基であってもよく、または炭素数が１〜４のアルキル基、すなわち、メチル基、エチル基、ｉ−プロピル基、ｎ−プロピル基、ｔ−ブチル基、ｓ−ブチル基、またはｎ−ブチル基であってもよいが、これらに制限されるものではない。
【００２２】
本願明細書の全体にわたって、「充填効率」は、化粧料収容体が化粧料を充填できる能力を意味し、目標充填量に対比して実際の化粧料収容体の充填量を計算して導出することができる。
【００２３】
本願明細書の全体にわたって、「ピックアップ（ｐｉｃｋ−ｕｐ）量」は、手やパフなどのアプリケータ（ａｐｐｌｉｃａｔｏｒ）を用いて、前記化粧料が充填される前記化粧料収容体に上下圧力を加えることによって吐出される量を意味する。
【００２４】
本願明細書の全体にわたって、「気孔の大きさ」または「気孔の平均大きさ」は、走査電子顕微鏡（ＳＥＭ、製造会社：ＳＥＣ、モデル名：ＳＮＥ−４５００Ｍ）を用いて測定された気孔サイズの平均値を意味する。
【００２５】
以下では、添付図面を参照して、本願の実現例および実施例について詳しく説明する。但し、本願がこのような実現例および実施例と図面に制限されるものではない。
【００２６】
本願の第１側面は、化粧料、および前記化粧料が充填される化粧料収容体を含み、前記化粧料収容体は、ニトリルブタジエン系ゴム（ｎｉｔｒｉｌｅ  ｂｕｔａｄｉｅｎｅ  ｒｕｂｂｅｒ、以下「ＮＢＲ」という）を含み、約０．２ｍｍ〜約１ｍｍの平均大きさの気孔を含むものであり、前記化粧料の粘度が約２，０００ｃｐｓ〜約１０，０００ｃｐｓである、化粧品を提供する。
【００２７】
本願の一実現例において、前記化粧料収容体の化粧料の充填前の全体重量１００重量部に対し、前記ＮＢＲは、約８０重量部以上、約８５重量部以上、約９０重量部以上、約９５重量部以上、約９７重量部以上、約９９重量部以上、または約１００重量部で含まれる。
【００２８】
本願の一実現例において、前記化粧料収容体が含む気孔の平均大きさは、約０．２ｍｍ〜約１ｍｍであってもよい。例えば、前記化粧料収容体が含む気孔の平均大きさは、約０．２ｍｍ〜約１ｍｍ、約０．２ｍｍ〜約０．９ｍｍ、約０．２ｍｍ〜約０．８ｍｍ、約０．２ｍｍ〜約０．７ｍｍ、約０．２ｍｍ〜約０．６ｍｍ、約０．２ｍｍ〜約０．５ｍｍ、約０．２ｍｍ〜約０．４ｍｍ、約０．２ｍｍ〜約０．３ｍｍ、約０．３ｍｍ〜約１ｍｍ、約０．３ｍｍ〜約０．９ｍｍ、約０．３ｍｍ〜約０．８ｍｍ、約０．３ｍｍ〜約０．７ｍｍ、約０．３ｍｍ〜約０．６ｍｍ、約０．３ｍｍ〜約０．５ｍｍ、約０．３ｍｍ〜約０．４ｍｍ、約０．４ｍｍ〜約１ｍｍ、約０．４ｍｍ〜約０．９ｍｍ、約０．４ｍｍ〜約０．８ｍｍ、約０．４ｍｍ〜約０．７ｍｍ、約０．４ｍｍ〜約０．６ｍｍ、または約０．４ｍｍ〜約０．５ｍｍであってもよい。
【００２９】
本願の一実現例において、前記化粧料収容体が含む気孔の平均大きさが０．２ｍｍ未満である場合には、化粧料を収容できる空間が小さくて充填効率が落ちる。また、前記化粧料収容体が含む気孔の平均大きさが１ｍｍ超過である場合には、気孔の空間が過度に大きくて化粧料を安定的に貯蔵することができず、化粧料の排出調節能力が低下して１回当たりのピックアップ量が一定でない。但し、これに制限されるものではない。
【００３０】
本願の一実現例において、前記化粧料の粘度は、約２，０００ｃｐｓ〜約１０，０００ｃｐｓであってもよい。例えば、約２，０００ｃｐｓ〜約１０，０００ｃｐｓ、約２，０００ｃｐｓ〜約９，０００ｃｐｓ、約２，０００ｃｐｓ〜約８，０００ｃｐｓ、約２，０００ｃｐｓ〜約７，０００ｃｐｓ、約２，０００ｃｐｓ〜約６，０００ｃｐｓ、約２，０００ｃｐｓ〜約５，０００ｃｐｓ、約２，０００ｃｐｓ〜約４，０００ｃｐｓ、約２，０００ｃｐｓ〜約３，０００ｃｐｓ、約３，０００ｃｐｓ〜約１０，０００ｃｐｓ、約３，０００ｃｐｓ〜約９，０００ｃｐｓ、約３，０００ｃｐｓ〜約８，０００ｃｐｓ、約３，０００ｃｐｓ〜約７，０００ｃｐｓ、約３，０００ｃｐｓ〜約６，０００ｃｐｓ、約３，０００ｃｐｓ〜約５，０００ｃｐｓ、約３，０００ｃｐｓ〜約４，０００ｃｐｓ、約４，０００ｃｐｓ〜約１０，０００ｃｐｓ、約４，０００ｃｐｓ〜約９，０００ｃｐｓ、約４，０００ｃｐｓ〜約８，０００ｃｐｓ、約４，０００ｃｐｓ〜約７，０００ｃｐｓ、約４，０００ｃｐｓ〜約６，０００ｃｐｓ、約４，０００ｃｐｓ〜約５，０００ｃｐｓ、約５，０００ｃｐｓ〜約１０，０００ｃｐｓ、約５，０００ｃｐｓ〜約９，０００ｃｐｓ、約５，０００ｃｐｓ〜約８，０００ｃｐｓ、約５，０００ｃｐｓ〜約７，０００ｃｐｓ、約５，０００ｃｐｓ〜約６，０００ｃｐｓ、約６，０００ｃｐｓ〜約１０，０００ｃｐｓ、約６，０００ｃｐｓ〜約９，０００ｃｐｓ、約６，０００ｃｐｓ〜約８，０００ｃｐｓ、約６，０００ｃｐｓ〜約７，０００ｃｐｓ、約８，０００ｃｐｓ〜約１０，０００ｃｐｓ、約８，０００ｃｐｓ〜約９，０００ｃｐｓ、または約９，０００ｃｐｓ〜約１０，０００ｃｐｓであり、好ましくは約３，０００ｃｐｓ〜約８，０００ｃｐｓであり、より好ましくは約５，０００ｃｐｓ〜約８，０００ｃｐｓである。前記化粧料収容体に約２，０００ｃｐｓ未満の粘度を有する化粧料を含浸させる場合には、化粧料が過度に薄くて前記化粧料収容体に安定的に担持されずに流れ出る。また、前記化粧料収容体に約１０，０００ｃｐｓ超過の粘度を有する化粧料を含浸させる場合には、図１ａに示すように、化粧料が前記化粧料収容体に含浸されずに外部に残る。
【００３１】
これと関連し、本願は、従来のＮＢＲスポンジに高粘度の化粧料を充填する場合、図１ａに示すように、充填直後にスポンジに化粧料が十分に含浸されず、スポンジの上部へ化粧料があふれたり、流れ出たり、または流出または吐出されたりする問題点があり、このような問題点を解決するために、本願のニトリルブタジエン系ゴムを含む化粧料収容体に好適な化粧料の粘度範囲に関する本願の前記実現例が提供される。具体的には、約１４，５００ｃｐｓの高粘度の化粧料を従来のポリウレタンスポンジに含浸させる場合には安定的に含浸されたが（図１ｂ）、従来のＮＢＲスポンジに１４，５００ｃｐｓの高粘度の化粧料を含浸させる場合にはスポンジに化粧料が含浸されず、スポンジの上部に残っているのを確認することができる（図１ａ）。したがって、本願の実現例は、ＮＢＲスポンジに最適の化粧料粘度の範囲である約２，０００ｃｐｓ〜約１０，０００ｃｐｓ、好ましくは約３，０００ｃｐｓ〜約８，０００ｃｐｓ、またはより好ましくは約５，０００ｃｐｓ〜約８，０００ｃｐｓの粘度を有する化粧料を化粧料収容体に充填させる場合、化粧料収容体の充填直後および長期間保管時に安定的に含浸されて、前記本願のニトリルブタジエン系ゴムを含む化粧料収容体の外部へ前記化粧料が流出されないことを技術的な特徴とする。
【００３２】
本願の一実現例において、前記ニトリルブタジエン系ゴムは、親水性官能基を含んでもよいが、これに制限されるものではない。前記親水性官能基は、例えば、−ＣＯＯＨ、−ＳＯ３、−ＰＯ４Ｈ、−（ＣＨ２）ｎＳＨ（式中、ｎは１〜３０の整数）、−（（ＣＨ２）２Ｏ）ｎＸ（式中、Ｘ＝水素またはアルキル基、ｎは２〜５の整数）、−ＯＨ、−ＳＨ、−Ｏ（ＣＨ２Ｓ）ｎＳＨ（式中、ｎは１〜３０の整数）、−ＮＨ２、およびこれらの組み合わせからなる群より選択されてもよいが、これらに制限されるものではない。具体的には、親水性官能基としては、−ＣＯＯＨを含むものとして、カルボキシル化ニトリルブタジエン系ゴムを含むことができる。
【００３３】
本願の一実現例において、前記ニトリルブタジエン系ゴムに含まれる親水性官能基は、前記化粧料充填前の前記化粧料収容体の全体重量に対して約２０重量部以下、約１５重量部以下、または約１０重量部以下であってもよいが、これらに制限されるものではない。
【００３４】
本願の一実現例において、前記ニトリルブタジエン系ゴムとして前記カルボキシル化ニトリルブタジエン系ゴムを用いる場合、−ＣＯＯＨ基は、前記化粧料充填前の前記化粧料収容体の全体重量１００重量部に対して約２０重量部以下、約１５重量部以下、または約１０重量部以下であってもよいが、これらに制限されるものではない。
【００３５】
本願の一実現例において、前記ニトリルブタジエン系ゴムに親水性官能基を含ませる場合、前記化粧料収容体に過度に前記化粧料が吸収されるのを防止し、耐摩耗性が向上する。
【００３６】
本願の一実現例において、前記化粧料収容体は、約１０ｐｐｉ（ｐｏｒｅ  ｐｅｒ  ｉｎｃｈ、１インチ当たりのポア数）〜約１５０ｐｐｉの気孔を含むものであってもよい。例えば、前記化粧料収容体の気孔が約１０ｐｐｉ〜約１５０ｐｐｉ、約１０ｐｐｉ〜約１３０ｐｐｉ、約１０ｐｐｉ〜約１１０ｐｐｉ、約１０ｐｐｉ〜約９０ｐｐｉ、約１０ｐｐｉ〜約７０ｐｐｉ、約１０ｐｐｉ〜約５０ｐｐｉ、約１０ｐｐｉ〜約３０ｐｐｉ、約３０ｐｐｉ〜約１５０ｐｐｉ、約３０ｐｐｉ〜約１３０ｐｐｉ、約３０ｐｐｉ〜約１１０ｐｐｉ、約３０ｐｐｉ〜約９０ｐｐｉ、約３０ｐｐｉ〜約７０ｐｐｉ、約３０ｐｐｉ〜約５０ｐｐｉ、約５０ｐｐｉ〜約１５０ｐｐｉ、約５０ｐｐｉ〜約１３０ｐｐｉ、約５０ｐｐｉ〜約１１０ｐｐｉ、約５０ｐｐｉ〜約９０ｐｐｉ、約５０ｐｐｉ〜約７０ｐｐｉ、約７０ｐｐｉ〜約１５０ｐｐｉ、約７０ｐｐｉ〜約１３０ｐｐｉ、約７０ｐｐｉ〜約１１０ｐｐｉ、約７０ｐｐｉ〜約９０ｐｐｉ、約９０ｐｐｉ〜約１５０ｐｐｉ、約９０ｐｐｉ〜約１３０ｐｐｉ、約９０ｐｐｉ〜約１１０ｐｐｉ、約１１０ｐｐｉ〜約１５０ｐｐｉ、約１１０ｐｐｉ〜約１３０ｐｐｉ、または約１３０ｐｐｉ〜約１５０ｐｐｉのものを含んでもよいが、これらに制限されるものではない。
【００３７】
本願の一実現例において、前記化粧料収容体の硬度がアスカー硬度計Ｆ型基準に約１０〜約９５のものを含んでもよいが、これらに制限されるものではない。例えば、約１０〜約９５、約１０〜約８５、約１０〜約７５、約１０〜約６５、約１０〜約５５、約１０〜約４５、約１０〜約３５、約１５〜約９５、約１５〜約８５、約１５〜約７５、約１５〜約６５、約１５〜約５５、約１５〜約４５、または約１５〜３５のものを含んでもよいが、これらに制限されるものではない。
【００３８】
本願の一実現例において、前記化粧料収容体は、オープンセル（ｏｐｅｎ  ｃｅｌｌ）構造を含んでもよいが、これに制限されるものではない。
【００３９】
本願の一実現例において、前記化粧料が充填された前記化粧料収容体の充填効率が約７５％以上のものを含んでもよいが、これに制限されるものではない。例えば、前記化粧品は、前記化粧料収容体の充填効率が約７５％以上、約８０％以上、約８５％以上、約９０％以上、約９５％以上、約９７％以上、約９９％以上または約１００％のものを含んでもよいが、これらに制限されるものではない。前記「充填効率」は、目標充填量に対する化粧料収容体の充填量を意味する。
【００４０】
本願の一実現例において、前記化粧料収容体に充填された前記化粧料のピックアップ量が１回当たりに約０．３ｇ〜約０．７ｇのものを含んでもよいが、これに制限されるものではない。例えば、前記ピックアップ量が約０．３ｇ〜約０．７ｇ、約０．３ｇ〜約０．６ｇ、約０．３ｇ〜０．５ｇ、約０．４ｇ〜約０．７ｇ、約０．４ｇ〜０．６ｇ、または約０．４ｇ〜約０．５ｇのものを含んでもよいが、これらに制限されるものではない。前記「ピックアップ量」は、手やパフなどのアプリケータを用いて前記化粧料が充填された前記化粧料収容体に上下圧力を加えることによって吐出される量を意味する。
【００４１】
本願の一実現例において、前記アプリケータとしては前記化粧料を塗布するための用途として用いられるものは特に制限されずに含んでもよく、例えば、ブラシ、パフ、スポンジ、ローラ、またはスティックなどを含んでもよいが、これらに制限されるものではない。
【００４２】
本願の一実現例において、前記化粧料収容体は、加硫剤、加硫促進剤、気泡安定剤、凝固剤、分散剤、およびこれらの組み合わせからなる群より選択されるものを含んでもよいが、これらに制限されるものではない。
【００４３】
本願の一実現例において、前記加硫剤としては、硫黄（Ｓ）、セレニウム（Ｓｅ）、またはテルリウム（Ｔｅ）が含まれた通常の加硫剤が用いられてもよいが、これらに制限されるものではない。
【００４４】
本願の一実現例において、前記加硫剤の含量は、前記化粧料収容体の組成物中、総重量１００重量部に対して約０．５重量部〜約１．５重量部が添加されてもよいが、これに制限されるものではない。前記加硫剤の含量が０．５重量部未満であれば、前記化粧料収容体の弾性力が低くなり、１．５重量部超過であれば、前記化粧料収容体に外部の一定の圧力を加えた時、十分な弾性復元力を有することができないが、これに制限されるものではない。
【００４５】
本願の一実現例において、前記加硫促進剤としては、通常用いられる全ての種類の加硫促進剤を含んでもよいが、これらに制限されるものではない。例えば、前記加硫促進剤として亜鉛ジエチルジチオカルバメート（ｚｉｎｃ  ｄｉｅｔｈｙｌｄｉｔｈｉｏｃａｒｂａｍａｔｅ）、２−メルカプトベンゾチアゾ−ルの亜鉛塩（ｚｉｎｃ  ｏｆ  ２−ｍｅｒｃａｐｔｏｂｅｎｚｏｔｈｉａｚｏｌｅ）、ＥＺ、ＭＺ、またはＺｎＯが用いられてもよいが、これらに制限されるものではない。
【００４６】
本願の一実現例において、前記加硫促進剤の含量は、前記化粧料収容体の組成物中、総重量１００重量部に対して約０．５重量部〜約２重量部が添加されてもよいが、これに制限されるものではない。前記加硫促進剤の含量が約０．５重量部未満であれば、加硫温度および時間を短縮することができず、約２重量部超過であれば、加硫工程が過度に速く進行して均一な化粧料収容体を製造することができないが、これに制限されるものではない。
【００４７】
本願の一実現例において、前記気泡安定剤は、通常用いられる全ての種類を含んでもよいが、これらに制限されるものではない。例えば、前記気泡安定剤としてトリメンベース（ｔｒｉｍｅｎｅ  ｂａｓｅ；ｅｔｈａｎｅ、ｃｈｌｏｒｏ−、ｐｏｌｙｍｅｒ  ｗｉｔｈ  ａｍｍｏｎｉａ  ａｎｄ  ｆｏｒｍａｌｄｅｈｙｄｅ）またはＣｏｒｅ  Ｔｅｘ  ＴＮＭ−１４Ｓ（ｐｏｌｙａｌｋｙｌｅｎｅ  ｇｌｙｃｏｌ  ｄｅｒｅｖａｔｉｖｅｓ）が用いられてもよいが、これらに制限されるものではない。
【００４８】
本願の一実現例において、前記気泡安定剤の含量は、前記化粧料収容体の組成物中、総重量１００重量部に対して約０．２重量部〜約１重量部が添加されてもよいが、これに制限されるものではない。前記気泡安定剤の含量が約０．２重量部未満であれば、液状組成物の攪拌時に発生する微細な泡を除去することができず、約１重量部超過であれば、前記化粧料収容体に変色が現れるが、これに制限されるものではない。
【００４９】
本願の一実現例において、前記凝固剤は、通常用いられる全ての種類を含んでもよいが、これらに制限されるものではない。例えば、前記凝固剤はケイフッ化ソーダまたはベントナイトが用いられてもよいが、これらに制限されるものではない。
【００５０】
本願の一実現例において、前記凝固剤の含量は、凝固速度に応じて投入量を調節することができる。前記凝固剤の含量は、前記化粧料収容体の組成物中、総重量１００重量部に対して約０．５重量部〜約３重量部が添加されてもよいが、これに制限されるものではない。前記凝固剤の含量が約０．５重量部未満であれば、液状組成物の混合物が効果的に凝固されず、約３重量部超過であれば、前記化粧料収容体の老化を引き起こすが、これに制限されるものではない。
【００５１】
本願の一実現例において、前記分散剤としては、通常用いられる全ての種類の分散剤を用いてもよいが、これらに制限されるものではない。例えば、前記分散剤としてはナトリウムブチルナフタレンスルホネート（ｓｏｄｉｕｍ  ｂｕｔｙｌｎａｐｈｔｈａｌｅｎｅ  ｓｕｌｆｏｎａｔｅ）が用いられてもよいが、これに制限されるものではない。
【００５２】
本願の一実現例において、前記分散剤の含量は、前記化粧料収容体の組成物中、総重量１００重量部に対して約０．２重量部〜約１重量部が添加されてもよいが、これに制限されるものではない。前記分散剤の含量が約０．２重量部未満であれば、前記化粧料収容体の組成物混合物が均一に分散されず、約１重量部超過であれば、分散剤の分子が互いに会合して球状または棒状のミセル（ｍｉｃｅｌｌｅ）を形成することによって、ニトリルブタジエン系ゴムの粒子の不安定性を招くが、これに制限されるものではない。
【００５３】
本願の一実現例において、前記化粧料収容体は、抗菌剤をさらに含んでもよいが、これに制限されるものではない。
【００５４】
本願の一実現例において、前記抗菌剤としては、金−イライト  ナノコロイド溶液、銀−トルマリン  ナノコロイド溶液、シリコン酸化物でコーティングされた金属ナノコロイド溶液を用いてもよいが、これらに制限されるものではない。前記シリコン酸化物でコーティングされた金属ナノコロイド溶液において、金属は、金（Ａｕ）、銀（Ａｇ）、白金（Ｐｔ）、パラジウム（Ｐｄ）、ルテニウム（Ｒｕ）、鉄（Ｆｅ）、銅（Ｃｕ）、コバルト（Ｃｏ）、およびニッケル（Ｎｉ）からなる群より選択されたものを含んでもよいが、これらに制限されるものではない。前記抗菌剤は、前記化粧料収容体で発生しうる細菌生息を防止し、細菌抑制を通じて皮膚炎症が誘発されるのを防止することができるが、これに制限されるものではない。
【００５５】
本願の一実現例において、前記抗菌剤の含量は、前記化粧料収容体の組成物中、総重量１００重量部に対して約０．１重量部〜約０．５重量部が添加されてもよいが、これに制限されるものではない。前記抗菌剤の含量が約０．１重量部未満であれば、前記化粧料収容体における坑菌作用が弱く、約０．５重量部超過であれば、抗菌剤粒子そのものに含まれた分散剤の含量により前記化粧料収容体のｐＨおよび粘度を落とすことになり、発泡時に気泡が破壊されて気孔が均一でない問題点があるが、これに制限されるものではない。
【００５６】
本願の一実現例において、前記化粧料は、油性成分、増粘剤、ピグメント、および水性成分を含んでもよいが、これらに制限されるものではない。
【００５７】
本願の一実現例において、前記油性成分は、炭化水素、植物性オイル、合成エステル、シリコーン油、およびこれらの組み合わせからなる群より選択されるものを含んでもよいが、これらに制限されるものではない。
【００５８】
本願の一実現例において、前記ピグメントは、二酸化チタン、ポリメチルメタクリレート、シリカ、ナイロン、ポリウレタン、酸化鉄、ウルトラマリン、マイカ、合成マイカ、タルク、パール、セラサイト、窒化ホウ素、およびこれらの組み合わせからなる群より選択されるものを含んでもよいが、これらに制限されるものではない。
【００５９】
本願の一実現例において、前記水性成分は、精製水、グリセリン、プロピレングリコール、ブチレングリコール、ペンチレングリコール、フェノキシエタノール、およびこれらの組み合わせからなる群より選択されるものを含んでもよいが、これらに制限されるものではない。
【００６０】
本願の一実現例において、前記化粧料収容体に充填される前記化粧料は、メーキャップベース（Ｍａｋｅ−Ｕｐ  Ｂａｓｅ）、ＢＢ（Ｂｌｅｍｉｓｈ  Ｂａｌｍ）クリーム、ＣＣ（Ｃｏｍｐｌｅｔｅ  Ｃｏｒｒｅｃｔｉｏｎ）クリーム、ファンデーション（Ｆｏｕｎｄａｔｉｏｎ）、プライマー（Ｐｒｉｍｅｒ）、ブラッシャー（Ｂｌｕｓｈｅｒ）、リップスティック、リップグロス、フェースパウダー、リップライナー、アイブロウペンシル、アイシャドウ、コンパクトパウダー、ツインケーキ、パクト、パウダーパクト、コンシーラー、またはサンスクリーン（Ｓｕｎｓｃｒｅｅｎ）を含むが、これらに制限されるものではない。
【００６１】
本願の一実現例において、前記化粧品は、前記化粧料を塗布するアプリケータをさらに含んでもよいが、これに制限されるものではない。前記アプリケータは、前記化粧料を塗布するための用途として用いられるものは特に制限されずに含んでもよく、例えば、ブラシ、パフ、スポンジ、ローラ、またはスティックなどを含んでもよいが、これらに制限されるものではない。
【００６２】
本願の一実現例において、前記化粧品は、前記化粧料、および前記化粧料が充填される化粧料収容体を収容する化粧品容器をさらに含んでもよいが、これに制限されるものではない。
【００６３】
本願の一実現例において、前記化粧品は、前記化粧料が充填される化粧料収容体を収容する内部容器および前記内部容器を収容する外部容器をさらに含んでもよいが、これに制限されるものではない。
【００６４】
本願の一実現例において、前記化粧品は、塗布用アプリケータ、化粧料が充填された化粧料収容体、前記化粧料収容体を内蔵した内部容器、および前記内部容器を収容する外部容器を含むパクトタイプであってもよく、前記含浸材は、本願の一実現例に係るニトリルブタジエン系ゴムを含むものである。
【００６５】
以下では本願について実施例を用いてさらに詳しく説明するが、下記の実施例は本願の理解を助けるために例示したものに過ぎず、本願の内容が下記の実施例に限定されるものではない。
【実施例】
【００６６】
１．ＮＢＲスポンジの気孔サイズに応じた充填効率、安定性および化粧料の含浸に対比した排出程度効果の実験
（１）実施例および比較例のサンプルの製造
下記の表１に記載されたように、気孔の大きさが互いに異なるＮＢＲ化粧料収容体に下記の表１に記載された組成からなる化粧料を約１４．５ｇ含浸させた後、２５℃の恒温槽で１日以上保管した。ここで、実施例１により製造されたＮＢＲスポンジのＳＥＭイメージは図２ａおよび図２ｂに示す。
【００６７】
【表１】
2019532020.tif 000003
【００６８】
（２）充填効率および安定性関連の実験方法および結果
別途に準備した充填設備を用いて目標充填量約１４．５ｇを目標に充填した。比較例１の場合、気孔の大きさが稠密し過ぎて充填量が約１０ｇであって充填効率が６８．９％として良くなかった。比較例２の場合、目標充填量約１４．５ｇが全て充填されたが、気孔の大きさが大き過ぎるために化粧料がスポンジに担持されずに外部に吐出され、そのため、化粧料が安定的に担持され難い結果となった。その反面、実施例１の場合、目標充填量である約１４．５ｇが全て充填されて充填効率が１００％に測定され、且つ、化粧料がスポンジに安定的に担持されて化粧料の安定度を確保することができた。
【００６９】
（３）化粧料の含浸に対比した排出効果の実験
１）実験方法
前記実施例１および前記比較例１のスポンジに前記化粧料を充填して製造された各々の３個のサンプルに対し、アプリケータとしてパフを用いて下記のように各ステップ別の消失量、総消失量、および充填量に対比した消失量を各々測定した。
【００７０】
（１ステップ）ルビセルパフを用いて白色紙に塗って化粧料がほぼ付いて出ない時まで取った量
（２ステップ）含浸用スポンジの裏面を前にひっくり返した後、ルビセルパフを用いて白色紙に塗って化粧料がほぼ付いて出ない時まで取った量
（３ステップ）含浸用スポンジを取り出して直接白色紙に塗って化粧料がほぼ付いて出ない時まで取った量
【００７１】
２）実験結果
下記の表２は実施例１のスポンジを用いた場合の実験結果であり、下記の表３は比較例１のスポンジを用いた場合の実験結果である。
【表２】
2019532020.tif 000004
【００７２】
【表３】
2019532020.tif 000005
【００７３】
表２および表３に示すように、比較例１の使用効率は約７１％として相当に低い数値を示し、実施例１の使用効率は約８４％〜約８６％として相当に高い数値を示した。
【００７４】
２．ＮＢＲスポンジとポリウレタンスポンジの官能比較評価
（１）評価方法
実施例１に係るＮＢＲスポンジおよび実施例１で用いられた化粧料と同一な化粧料を含浸したポリウレタンスポンジのピックアップ量、密着感、カバー力、スポンジの質感、および展延性に対して選好度を評価した。
【００７５】
各スポンジに対する選好度は官能評価（５点尺度法）からなるアンケート調査（３０人を対象）を行い、非常に良い：５点、良い：４点、普通：３点、悪い：２点、非常に悪い：１点で評価した。
【００７６】
（２）評価結果
図３は、ＮＢＲスポンジおよびポリウレタン（ＰＵ）スポンジを各々用いて行われた官能評価結果を示すグラフである。官能評価の進行時、大部分の項目においてＮＢＲスポンジが高い評価を受けた。特に、スポンジの質感と内容物ピックアップ量に対して高い評価を受けた。ＮＢＲスポンジの場合、ポリウレタンスポンジより持続的に均一な内容物が吐出されてパフにピックアップされることにより、メーキャップの効果に助力をすることが確認された。
【００７７】
３．ＮＢＲスポンジとポリウレタンスポンジの化粧料の含浸に対比した排出程度効果の比較実験
（１）実験例１
１）実験方法
表１に記載された化粧料において、増粘剤の含量を調節して粘度が約２，０００ｃｐｓ〜約３，０００ｃｐｓの化粧料を製造した後、気孔サイズが約０．５ｍｍのポリウレタンスポンジおよび気孔サイズが約０．５ｍｍのＮＢＲスポンジ（実施例１のスポンジ）に各々充填させた。前記充填されたスポンジが入れられた容器を約１２時間立てて保管した後、含浸された内容物の含浸状態を観察した。
【００７８】
２）実験結果
図４ａ〜図４ｄから確認できるように、約１２時間後の化粧料の含浸状態を確認した結果、ポリウレタンスポンジは、化粧料をスポンジに安定的に担持できず、スポンジ外へ吐出されるのを確認することができた。その反面、ＮＢＲスポンジの場合、同一な化粧料を含浸させ、約１２時間後にも、化粧料を含浸直後と同一な状態に担持しているのを確認した。したがって、低粘度の化粧料の安定度の維持において、本願の一実施例に係るＮＢＲスポンジの優秀性を確認することができた。
【００７９】
（２）実験例２
１）実験方法
表１に記載された化粧料において、増粘剤の含量を調整して粘度が６，５００ｃｐｓの化粧料を製造した後、気孔サイズが約０．５ｍｍのポリウレタンスポンジおよび気孔サイズが約０．５ｍｍのＮＢＲスポンジ（実施例１のスポンジ）に各々充填させた。前記充填されたスポンジが入れられた容器を４５℃で１ケ月間立てて保管した後、含浸された内容物の含浸状態を観察した。
【００８０】
２）実験結果
図５ａ〜図５ｄから確認できるように、約４５℃で１ケ月間保管した後の化粧料の含浸状態を確認した結果、ポリウレタンスポンジは、化粧料をスポンジに安定的に担持できず、スポンジ外へ吐出されるのを確認することができた。その反面、ＮＢＲスポンジの場合、同一な化粧料を含浸させ、約４５℃で１ケ月間保管した後にも、化粧料を含浸直後と同一な状態に担持しているのを確認した。したがって、低粘度の化粧料の安定度の維持において、本願の一実施例に係るＮＢＲスポンジの優秀性を確認することができた。
【００８１】
前述した本願の例示は本発明を説明するためのものであって、本願が属する技術分野の通常の知識を有した者であれば、本願の技術的思想や必須の特徴を変更せずに他の具体的な形態に容易に変形が可能であることを理解することができるであろう。したがって、以上で記述した実施例は全ての面で例示的なものであって、必ずしも限定的なものではないことを理解しなければならない。例えば、単一型として説明された各構成要素は分散して実施されてもよく、それと同様に、分散したものとして説明された構成要素も結合した形態で実施されてもよい。
【００８２】
本願の範囲は前記詳細な説明よりは後述する特許請求の範囲によって示され、特許請求の範囲の意味および範囲そしてその均等概念から導き出される全ての変更または変形された形態が本願の範囲に含まれるものとして解釈しなければならない。
【図１ａ】
2019532020.tif 000006
【図１ｂ】
2019532020.tif 000007
【図２ａ】
2019532020.tif 000008
【図２ｂ】
2019532020.tif 000009
【図３】
2019532020.tif 000010
【図４ａ】
2019532020.tif 000011
【図４ｂ】
2019532020.tif 000012
【図４ｃ】
2019532020.tif 000013
【図４ｄ】
2019532020.tif 000014
【図５ａ】
2019532020.tif 000015
【図５ｂ】
2019532020.tif 000016
【図５ｃ】
2019532020.tif 000017
【図５ｄ】
2019532020.tif 000018
【手続補正書】
【提出日】平成31年1月28日(2019.1.28)
【手続補正１】
【補正対象書類名】明細書
【補正対象項目名】００１４
【補正方法】変更
【補正の内容】
【００１４】
【図１ａ】本願の一実施例において、粘度約１４，５００ｃｐｓの化粧料を従来のＮＢＲスポンジに含浸させた直後の写真である。
【図１ｂ】本願の一実施例において、粘度約１４，５００ｃｐｓの化粧料を従来のポリウレタンスポンジに含浸させた直後の写真である。
【図２ａ】本願の一実施例において、製造された化粧料収容体のＳＥＭイメージである。
【図２ｂ】本願の一実施例において、製造された化粧料収容体のＳＥＭイメージである。
【図３】本願の一実施例により製造されたＮＢＲ−基材化粧料収容体と従来のポリウレタンフォームの官能比較結果を示すグラフである。
【図４ａ】従来のポリウレタンフォームに粘度約２，０００ｃｐｓ〜約３，０００ｃｐｓの化粧料を含浸させた直後の写真である。
【図４ｂ】本願の一実施例により製造されたＮＢＲ−基材化粧料収容体に粘度約２，０００ｃｐｓ〜約３，０００ｃｐｓの化粧料を含浸させた直後の写真である。
【図４ｃ】従来のポリウレタンフォームに粘度約２，０００ｃｐｓ〜約３，０００ｃｐｓの化粧料を含浸させてから約１２時間が経過した後の写真である。
【図４ｄ】本願の一実施例により製造されたＮＢＲ−基材化粧料収容体に粘度約２，０００ｃｐｓ〜約３，０００ｃｐｓの化粧料を含浸させてから１２時間が経過した後の写真である。
【図５ａ】本願の一実施例により製造されたＮＢＲ−基材化粧料収容体に粘度約６，５００ｃｐｓの化粧料を含浸させた後、約４５℃で１ケ月間保管した後の写真である。
【図５ｂ】本願の一実施例により製造されたＮＢＲ−基材化粧料収容体に粘度約６，５００ｃｐｓの化粧料を含浸させた直後の写真である。
【図５ｃ】従来のポリウレタンフォームに粘度約６，５００ｃｐｓの化粧料を含浸させた後、約４５℃で１ケ月間保管した後の写真である。
【図５ｄ】従来のポリウレタンフォームに粘度約６，５００ｃｐｓの化粧料を含浸させた直後の写真である。
【手続補正２】
【補正対象書類名】明細書
【補正対象項目名】００８０
【補正方法】変更
【補正の内容】
【００８０】
２）実験結果
図５ｄ、図ｂ、図５ｃ、図５ａから確認できるように、約４５℃で１ケ月間保管した後の化粧料の含浸状態を確認した結果、ポリウレタンスポンジは、化粧料をスポンジに安定的に担持できず、スポンジ外へ吐出されるのを確認することができた。その反面、ＮＢＲスポンジの場合、同一な化粧料を含浸させ、約４５℃で１ケ月間保管した後にも、化粧料を含浸直後と同一な状態に担持しているのを確認した。したがって、低粘度の化粧料の安定度の維持において、本願の一実施例に係るＮＢＲスポンジの優秀性を確認することができた。
【国際調査報告】
2019532020.tif 000019
2019532020.tif 000020
2019532020.tif 000021
2019532020.tif 000022